"被塗布面の周縁端部の全周にわたり、水平面に対して内周面端部が水平ないし上向きに形成された鍔部を設けた状態で、上記被塗布面上にコーティング液をスピンコート法によって塗布することを含むことを特徴とする、レンズ表面にコーティング膜を有する眼鏡レンズの製造方法。前記コーティング液は、フォトクロミック色素を含むフォトクロミック液である請求項1に記載の眼鏡レンズの製造方法。前記鍔部は被塗布面と一体形成されている、請求項1または2に記載の眼鏡レンズの製造方法。前記鍔部は被塗布面とは別部材として形成されている、請求項1または2に記載の眼鏡レンズの製造方法。前記被塗布面は凸面形状を有する、請求項1~4のいずれか1項に記載の眼鏡レンズの製造方法。スピンコート法では、レンズ基材上に塗布されたコーティング液には、中心部から周縁部に向けて遠心力が加わるため周縁部に液溜まりが生じやすい。この状態で乾燥工程、硬化処理等を経てコーティング膜を形成すると、得られるコーティング膜では、表面周縁部全周にわたり盛り上がった帯状土手状部分が形成されてしまう。特に、色素を含むコーティング膜色素膜では、このように膜厚が異なる部分が形成されたことは色むらとして顕在化するため、眼鏡レンズの品質低下の原因となる。したがって製品レンズは、コーティング膜の膜厚を均一にするために上記帯状部分を含む外周部を除去して出荷せざるを得ない。例えば直径70mmのレンズ基材上で幅5mmもの液溜まりが発生してしまうと、両端でそれぞれ幅5mm、したがって合計幅10mmの周縁部を除去することとなるため、レンズ有効径は15近く減少してしまう。これはコスト増につながるうえに、廃棄量が増えるため環境負荷も高めることとなる。したがって、コスト増を抑えるとともに環境負荷を低減するためには、液溜まり幅は小さいほど好ましい。上記液溜まりへの対策として、特許文献1にはスピンコート中に紫外線照射による硬化処理を行うこと、特許文献2には塗布装置に設けたへら機構により液溜まりを削ぎ落とすこと、が提案されている。いずれの方法も、液溜まりを低減する方法として有効なものであるが、既存の塗布装置の構成を変更する必要が生じるため簡便性の点からは更なる改善が求められる。そこで本発明の目的は、液溜まりの影響が低減されたコーティング膜を有する眼鏡レンズを簡便に製造するための手段を提供することにある。本発明者は、上記目的を達成するために鋭意検討を重ねた結果、スピンコート法によりコーティング液が塗布される被塗布面の周縁端部の全周にわたり、水平面に対して内周面端部が水平ないし上向きに形成された鍔部を設けることで、被塗布面の周縁部に発生する液溜まり幅を大きく低減できることを見出した。これは、以下の理由による。液溜まりは、遠心力により被塗布面周縁部に溜まったコーティング液が周縁部上に留まることで発生する。そこで、この液溜まりを周縁部から吹き飛ばすためにスピンコート時の回転速度を高めることで液溜まりを解消することも考えられるが、これでは形成されるコーティング膜が薄くなり塗布むらが発生することが懸念される。上記の通り、液溜まりの影響は色素膜で顕在化する傾向があるが、このような塗布むらも同様に、色素膜では色むらとして顕在化するため眼鏡レンズの品質低下の原因となる。これに対し、被塗布面の周縁端部全周にわたり、上記構成の鍔部を設けると、鍔部がコーティング液が被塗布面上から吹き飛ぶ起点となることで、被塗布面周縁端部に生じる液溜まり幅を低減することができる。ただし、本発明者の検討の結果、被塗布面周縁端部において、鍔部が、その内周面端部が水平面よりも下に向いた状態で形成されていると、被塗布面周縁部に生じる液溜まり幅を低減することができないことが判明した。これは、被塗布面と鍔部内周面の境界の角部が、コーティング液が被塗布面外に吹き飛ぶことの妨げとなるためと、本発明者は推察している。本発明は、以上の知見に基づき完成された。即ち、上記目的は、下記手段によって達成された。[1]被塗布面の周縁端部の全周にわたり、水平面に対して内周面端部が水平ないし上向きに形成された鍔部を設けた状態で、上記被塗布面上にコーティング液をスピンコート法によって塗布することを含むことを特徴とする、レンズ表面にコーティング膜を有する眼鏡レンズの製造方法。[2]前記コーティング液は、フォトクロミック色素を含むフォトクロミック液である[1]に記載の眼鏡レンズの製造方法。[3]前記鍔部は被塗布面と一体形成されている、[1]または[2]に記載の眼鏡レンズの製造方法。[4]前記鍔部は被塗布面とは別部材として形成されている、[1]または[2]に記載の眼鏡レンズの製造方法。[5]前記被塗布面は凸面形状を有する、[1]~[4]のいずれかに記載の眼鏡レンズの製造方法。本発明によれば、液溜まりの影響が排除された、高品質な眼鏡レンズを提供することができる。本発明は、スピンコート法によりコーティング膜を形成することを含む、レンズ表面にコーティング膜を有する眼鏡レンズの製造方法に関するものである。本発明の眼鏡レンズの製造方法は、被塗布面の周縁端部の全周にわたり、水平面に対して内周面端部が水平ないし上向きに形成された鍔部を設けた状態で、上記被塗布面上にコーティング液をスピンコート法によって塗布することを含む。これにより、被塗布面上に形成されるコーティング膜の周縁部全周にわたって、液溜まりによる帯状部分が形成され膜厚の均一性が低下することを防ぐことができる。以下、本発明の眼鏡レンズの製造方法について、更に詳細に説明する。本発明の眼鏡レンズの製造方法において、スピンコート法によりコーティング液が塗布される面被塗布面は、レンズ基材表面であってもよく、レンズ基材上に形成された他のコーティング膜表面であってもよい。被塗布面の表面形状は、平面、凸面、凹面等の任意の形状であることができる。凸面上に塗布されたコーティング液は、平面上や凹面上と比べて周縁部に向かって広がりやすく液溜まりが特に発生しやすい傾向があるため、液溜まりを低減可能な本発明は、凸面である被塗布面上にコーティング膜を形成する態様への適用に特に適する。レンズ基材としては、特に限定されるものではなく、眼鏡レンズのレンズ基材に通常使用される材料、具体的にはプラスチック、無機ガラス、等からなるものを用いることができる。レンズ基材の厚さおよび直径は、特に限定されるものではないが、通常、厚さは1~30mm程度、直径は50mm~100mm程度である。次に、図面に基づき被塗布面の周縁端部の全周にわたり設けられる鍔部について説明する。図1上図は、凸面の周縁端部に全周にわたり、水平面に対して内周面端部が上向きに形成された鍔部を有するレンズ基材の概略断面図である。図1下図は、鍔部内周面端部が水平面となす角度の説明図であって、簡略化のためにレンズ基材と鍔部内周面のみを図示したものである。図1上図に示すレンズ基材1は、凸面11の周縁端部全周にわたり、内周面21の端部22が水平面に対して上向きに形成された鍔部2が形成されてなる。鍔部の内周面端部が水平面に対して水平ないし上向きに形成されているとは、図1下図に示す、水平面を示す実線と鍔部内周面端部との角度θが180°以下であることをいい、図1に示す態様では、鍔部内周面端部は、水平面と約120°の角度をなして形成されている。θが180°を超える鍔部では、被塗布面周縁部に生じる液溜まり幅を低減することができないことが、本発明者の検討により判明している。これは、先に説明したように、被塗布面と鍔部内周面の境界の角部が、コーティング液が被塗布面外に吹き飛ぶことの妨げとなるためと推察される。鍔部内周面端部と水平面とのなす角度θは、使用するコーティング液の粘度やスピンコート条件回転数、回転時間等を考慮し、コーティング液が鍔部内周面端部を起点としてレンズ上から吹き飛ぶことができる角度に決定すればよい。また、鍔部内周面の幅は短いことが、鍔部を乗り越えられずに被塗布面上に戻るコーティング液量を低減するうえで好ましいが、短すぎると鍔部を設けることによる効果を十分に得ることが難しくなる懸念がある。鍔部のサイズおよび上記角度θは、以上の点を考慮して、必要に応じて予備実験を行い決定することができる。通常の眼鏡レンズの製造に使用される材料およびスピンコート条件を考慮すると、上記角度θは、50°以上であること、更には60°以上、特に90°以上であることが、鍔部を乗り越えられず被塗布面上に戻るコーティング液量を低減するうえで好ましい。鍔部内周面の幅については、液溜まり防止ないし低減の観点から、1~5mmの範囲であることが好ましく、1~3mmの範囲であることがより好ましい。上記構成の鍔部は、一態様としては、被塗布面と一体形成され、他の態様としては、被塗布面とは別部材として形成される。前者の態様の鍔部は、注型重合、インジェクション成形等のレンズ基材成形工程において、所望の鍔部が形成されるように設計された金型を使用することで、レンズ基材と一体成形することができる。なお注型重合は、一対の対向するモールドの間隔をテープやガスケットにより閉塞して形成したキャビティ内で原料モノマーを重合させることで、所望形状のレンズ基材を得ることができるが、モールド側面とテープまたはガスケットの内周面との隙間にモノマーが入り込み、レンズ基材表面の周縁部にバリが形成されることがある。従来はバリを切削加工等で除去した後にコーティング膜の形成を行っていたが、バリが上記構成の鍔部になり得るものであれば、これを除去せずそのまま鍔部として使用することも可能である。一方、後者の態様の鍔部は、例えば、帯状の樹脂製部材を、その内周面端部が水平面に対して水平ないし上向きになるように、レンズ基材周縁部に所望の角度で巻きつけることで形成することができる。樹脂製部材を構成する材料は、特に限定されるものではないが、テフロン登録商標等のフッ素系樹脂が、液溜まり低減の観点からは好ましい。なお、上記のような鍔部によれば、被塗布面上から吹き飛ばされたコーティング液がレンズ基材のコバ面に付着することを防止することもできる。スピンコート法による塗布後にコバ面を保持してレンズを搬送する場合には、コバ面に多量のコーティング液が付着していると、該コーティング液によって搬送装置が汚染されることが懸念される。したがって、上記鍔部によりコバ面へのコーティング液の付着を防止できることは、搬送装置の汚染低減の観点からも有利である。上記鍔部を有する被塗布面に対するコーティング液の塗布は、通常のスピンコートにより行うことができる。その詳細については、例えば特開2009-285978号公報および特開2005-246265号公報を参照することができる。スピンコートは、被塗布面の中心部から外縁部に向かって塗布を行う方式と、その逆に外縁部から中心部に向かって塗布を行う方式がある。本発明ではいずれの方式を採用してもよいが、高粘度なコーティング液は、前者の方法では遠心力によって被塗布面全体に均一に広げることが困難な場合がある。そのような場合には、後者の方法を採用することが好ましく、被塗布面の外縁部から中心部に向かって螺旋状の塗布軌跡を描くように塗布を行うことがより好ましい。そのような塗布方法については、特開2009-285978号公報段落[0012]~[0029]および特開2005-246265号公報段落[0042]を参照できる。コーティング液を被塗布面上に塗布した後、乾燥工程やコーティング液に含まれる硬化性成分の種類に応じた硬化処理加熱、光照射等を施すことにより、コーティング膜を形成することができる。レンズ基材上に形成されるコーティング膜は、一層に限られるものではなく、二層または三層以上であってもよい。複数層のコーティング膜を形成する態様では、すべてのコーティング膜をスピンコート法で形成することは必須ではない。ディップコート法、スプレー法、蒸着法等の他の方法でコーティング膜を形成することも可能である。また、全コーティング膜が形成されるまで鍔部を残しておいてもよく、液溜まり発生が特に懸念されるコーティング膜の形成が終了した後に、鍔部を除去しもよい。被塗布面と一体形成された鍔部は、切削加工等の公知の方法で容易に除去することができる。被塗布面と別部材として形成されている鍔部は、当該部材を取り外せばよい。以上説明した方法により形成されるコーティング膜としては、眼鏡レンズに形成され得る各種機能性膜、具体的には、フォトクロミック膜、偏光膜、ハードコート膜、反射防止膜、撥水膜等、更にはレンズ基材と機能性膜、または機能性膜間の密着性を高めるためのプライマー接着層を挙げることができる。中でもフォトクロミック膜は、比較的高粘度なコーティング液を用いて厚膜に形成される場合が多いため重度の液溜まりが発生やすい。これに対し先に説明したように本発明によれば、液溜まりの影響を低減ないし防止することができるため、本発明の眼鏡レンズの製造方法は、フォトクロミック膜を有する眼鏡レンズ、即ちフォトクロミックレンズの製造方法として好適である。以下、フォトクロミック膜について、更に詳細に説明する。フォトクロミック膜を形成するためのコーティング液フォトクロミック液は、フォトクロミック色素と硬化性成分とを含むものであり、塗布後に硬化処理を施すことによって、硬化体樹脂成分中にフォトクロミック色素を含む硬化膜を形成することができる。より詳しくは、上記フォトクロミック液は、硬化性成分、フォトクロミック色素、重合開始剤、および任意に添加される添加剤から形成することができる。以下に、各成分について説明する。i硬化性成分フォトクロミック膜形成のために使用可能な硬化性成分は、特に限定されず、メタアクリロイル基、メタアクリロイルオキシ基、ビニル基、アリル基、スチリル基等のラジカル重合性基を有する公知の光重合性モノマーやオリゴマー、それらのプレポリマーを用いることができる。これらのなかでも、入手のし易さ、硬化性の良さからメタアクリロイル基またはメタアクリロイルオキシ基をラジカル重合性基として有する化合物が好ましい。即ち、フォトクロミック層に含まれる樹脂成分は、アクリル系モノマーの重合反応により形成される樹脂アクリル系樹脂であることが好ましい。なお、前記メタアクリロイルは、アクリロイルとメタクリロイルの両方を示し、メタアクリロイルオキシとは、アクリロイルオキシとメタクリロイルオキシの両方を示す。本発明において使用可能な硬化性成分の詳細については、例えばWO2008/001578A1段落[0050]~[0075]を参照できる。iiフォトクロミック色素フォトクロミック液に添加されるフォトクロミック色素としては、公知のものを使用することができ、例えば、フルギミド化合物、スピロオキサジン化合物、クロメン化合物等のフォトクロミック化合物が挙げられ、本発明においては、これらのフォトクロミック化合物を特に制限なく使用することができる。その詳細については、例えばWO2008/001578A1段落[0076]~[0088]を参照できる。フォトクロミック液中のフォトクロミック色素の濃度は、前記硬化性成分100質量部に対して、0.01~20質量部とすることが好ましく、0.1~10質量部とすることが更に好ましい。iii重合開始剤フォトクロミック液に添加する重合開始剤は、重合方法に応じて、公知の熱重合開始剤および光重合開始剤から適宜選択することができる。それらの詳細については、WO2008/001578A1段落[0089]~[0090]を参照できる。iv添加剤フォトクロミック液には、フォトクロミック色素の耐久性の向上、発色速度の向上、退色速度の向上や成形性の向上のために、さらに界面活性剤、酸化防止剤、ラジカル補足剤、紫外線安定剤、紫外線吸収剤、離型剤、着色防止剤、帯電防止剤、蛍光染料、染料、顔料、香料、可塑剤等の添加剤を添加してもよい。これら添加剤としては、公知の化合物が何ら制限なく使用できる。その詳細については、WO2008/001578A1段落[0092]~[0097]を参照できる。以上説明した成分を含むフォトクロミック液を被塗布面上に塗布し、次いで含まれる硬化性成分の種類に応じた硬化処理を施すことにより、フォトクロミック色素を含む硬化膜フォトクロミック膜をレンズ基材上に形成することができる。フォトクロミック液の調製方法は特に限定されず、所定量の各成分を秤取り混合することにより行うことができる。なお、各成分の添加順序は特に限定されず全ての成分を同時に添加してもよいし、モノマー成分のみを予め混合し、重合させる直前にフォトクロミック色素や他の添加剤を添加混合してもよい。前記フォトクロミック液は、25°Cでの粘度が20~500mPasであることが好ましく、50~300mPasであることがより好ましく、60~200mPasであることが特に好ましい。この粘度範囲とすることにより所望の厚さのフォトクロミック膜を容易に得ることができる。その反面、この粘度のフォトクロミック液を、上記鍔部を持たない被塗布面上に塗布してフォトクロミック膜を形成しようとすると、液溜まりの影響により製品レンズを作製する際に除去せざるを得ない外周部の幅が大きくなり、レンズ有効径の大幅な減少の原因となる。これに対し本発明によれば、液溜まりの影響を低減することができるため、上記粘度のフォトクロミック液を用いて、液溜まりによる影響が低減されたフォトクロミック膜を得ることが可能となる。形成するフォトクロミック膜の厚さは、フォトクロミック特性を良好に発現させる観点から、10μm以上であることが好ましく、20~60μmであることが更に好ましい。本発明により製造される眼鏡レンズは、フィニッシュレンズ両面が光学的に仕上げられたレンズブランクであってもよく、セミフィニッシュレンズ一方の面だけが光学的に仕上げられたレンズブランクであってもよい。セミフィニッシュレンズは、表面は光学的に仕上げられた面であり、裏面はレンズ処方値に応じて所望のレンズ度数となるように研磨加工される。両面が光学的に仕上げられた眼鏡レンズは、眼鏡店において、または眼鏡店からの受注を受けた製造メーカーによって、眼鏡フレームの枠形状に縁摺加工され、次いでヤゲン加工される。ヤゲン加工されたレンズを眼鏡フレームにはめ込むことにより、眼鏡が完成される。以下に、本発明を実施例により更に説明する。ただし、本発明は実施例に示す態様に限定されるものではない。1.レンズ基材の作製注型重合法により、ポリウレタンウレア樹脂HOYA株式会社製商品名フェニックス製のプラスチックレンズ基材凸面の直径:70mm、ベースカーブ:2.00を作製した。実施例1~5、比較例2では、注型重合に使用するガスケット内周面の上型凸面側モールド側の全周にわたり切り欠きを形成することで、表1に示す形状の鍔部を凸面周縁端部全周に形成した後、後述する塗布工程を行った。実施例6では、通常のガスケットを使用したが、注型重合に使用する上型凸面側モールドとガスケットとの間の隙間に原料モノマーが入り込んで形成されたバリが、表1に示す形状の鍔部となったので、該バリを除去せず後述する塗布工程を行った。実施例7~9では、上型とガスケットとの間に隙間を設けずに注型重合を行い上記鍔部を持たないプラスチックレンズ基材を得た。その後、得られたプラスチックレンズ基材の凸面周縁部に、市販のテフロン登録商標テープを巻きつけて固定することで表1に示す形状の鍔部を凸面周縁端部全周に形成した後、後述する塗布工程を行った。比較例1では、実施例7~9と同様の注型重合により得られたプラスチックレンズ基材をそのまま、後述する塗布工程に付した。2.フォトクロミック液の調製プラスチック製容器にトリメチロールプロパントリメタクリレート20質量部、BPEオリゴマー2,2-ビス4-メタクリロイルオキシポリエトキシフェニルプロパン35質量部、EB6Aポリエステルオリゴマーヘキサアクリレート10質量部、質量平均分子量532のポリエチレングリコールジアクリレート10質量部、グリシジルメタクリレート10質量部からなるラジカル重合性単量体100質量部に、フォトクロミック色素として下記クロメン1を3質量部、光安定化剤LS765ビス1,2,2,6,6-ペンタメチル-4-ピペリジルセバケート、メチル1,2,2,6,6-ペンタメチル-4-ピペリジルセバケートを各5質量部、ヒンダードフェノール系酸化防止剤Irganox245BASF製を5質量部、紫外線重合開始剤としてCGI-1870BASF製0.8質量部を添加して十分に攪拌混合を行った組成物に、γ-メタクリロイルオキシプロピルトリメトキシシラン信越化学工業株製KBM503を攪拌しながら滴下した。その後、さらにシリコーン系レベリング剤Y-7006ポリオキシアルキレンジメチルポリシロキサンコポリマー東レダウコーニング株製を0.1質量量部添加混合した後、自転公転方式攪拌脱泡装置株シンキーAR-250にて2分間脱泡することで、フォトクロミック性を有する硬化性組成物を得た。得られた液の25°Cでの粘度は110mPasであった。3.スピンコート法によるフォトクロミック液の塗布工程、硬化処理特開2005-246265号公報の図1~図9に記載の構成を有する塗布装置を用いて、上記1.で作製したプラスチックレンズ基材の凸面被塗布面の外縁部から中心部に向かって螺旋状の塗布軌跡を描くように、上記2.で調製したフォトクロミック液を塗布した回転数:320rpm、回転時間:10秒、塗布時雰囲気温度:約25°C。ただし特開2005-246265号公報に記載のへら機構は使用しなかった。上記塗布後のレンズに対して窒素雰囲気中にて、UVランプで波長365nmの紫外線を照射照射時間90秒した。以上の工程により、厚さが約50μmのフォトクロミック膜をプラスチックレンズ基材の凸面上に形成した。4.被塗布面上の液溜まり幅の確認上記3.の処理後、実施例1~9、比較例2については凸面周縁端部の鍔部を切削処理により除去し、実施例7~9についてはテープを取り外した。その後、実施例、比較例の各レンズについて、プラスチックレンズ基材凸面上に形成されたフォトクロミック膜を蛍光灯下で目視により観察し、周縁部に帯状に観察される部分の幅を液溜まり幅として測定した。結果を表1に示す。表1に示すように、比較例1では液溜まり幅は5~6mmであった。したがって液溜まり部分を除去して製品レンズとする際には、除去幅は10~12mmとレンズ基材直径の15近い量、面積では約25となってしまう。比較例2は、被塗布面であるレンズ基材凸面周縁端部の全周にわたり、内周面端部が水平面に対して下向きの鍔部を形成した例であるが、表1に示すように鍔部なしの比較例1と液溜まり幅は同等であり、液溜まり幅を低減することはできなかった。これは、鍔部が水平面に対して下向きであったため、被塗布面と鍔部との境界に角部ができ、これがフォトクロミック液が被塗布面外に吹き飛ぶことを妨げたことによるものと考えられる。これに対し実施例1~9では、比較例1と比べて液溜まり幅を大幅に小さくすることができた。以上の結果から、本発明によればスピンコート法による塗布工程において、被塗布面周縁部に液溜まりが生じることを抑制できることが示された。"